(57)【要約】【課題】施工性に優れ、夏場の日射による小屋裏温度の上昇を効果的に防止できるとともに、冬場の小屋裏から外気への熱流出を抑えることができる野地板３及び屋根仕上構造が得られるようにする。【解決手段】野地板３の基材４表面に低放射層５を形成し、野地板３自体の放射率を０．５以下とする。【選択図】図２
2010180590.tif 000002
【特許請求の範囲】
【請求項１】
基材と、該基材の少なくとも一方の表面に設けられた低放射層とを備えていて、放射率が０．５以下であることを特徴とする野地板。
【請求項２】
基材は、比重が０．４以上でかつ０．７以下の木質繊維板からなり、
全体の透湿抵抗は、ＪＩＳ  Ａ  １３２４（カップ法）に準拠した透湿試験において８．０×１０−３ｍ２・ｓ・Ｐａ／ｎｇ以下であることを特徴とする請求項１に記載の野地板。
【請求項３】
基材の表面が平滑化処理され、該平滑化処理された基材表面上に低放射塗料の塗装膜による低放射層が設けられていることを特徴とする請求項１又は２に記載の野地板。
【請求項４】
基材の表面にシーラー層が設けられ、該シーラー層上に低放射塗料の塗装膜による低放射層が設けられていることを特徴とする請求項１〜３のいずれか１つに記載の野地板。
【請求項５】
低放射層は、アルミ蒸着された透湿防水シートからなることを特徴とする請求項１又は２に記載の野地板。
【請求項６】
野地板上に、防水シートを介して屋根葺き材が施工された屋根仕上構造であって、
上記野地板は、基材の少なくとも一方の表面に低放射層が設けられていて、放射率が０．５以下であることを特徴とする屋根仕上構造。
【請求項７】
野地板の基材は、比重が０．４以上でかつ０．７以下の木質繊維板からなり、
野地板の透湿抵抗は、ＪＩＳ  Ａ  １３２４（カップ法）に準拠した透湿試験において８．０×１０−３ｍ２・ｓ・Ｐａ／ｎｇ以下であり、
防水シートの透湿抵抗は、５．０×１０−４ｍ２・ｓ・Ｐａ／ｎｇ以下の透湿ルーフィングであることを特徴とする請求項６に記載の屋根仕上構造。
【請求項８】
野地板の基材表面が平滑化処理され、該平滑化された基材の表面上に低放射塗料の塗装膜による低放射層が設けられていることを特徴とする請求項６又は７の屋根仕上構造。
【請求項９】
野地板の基材の表面にシーラー層が設けられ、
上記シーラー層上に低放射塗料の塗装膜による低放射層が設けられていることを特徴とする請求項６〜８のいずれか１つに記載の屋根仕上構造。
【請求項１０】
野地板の低放射層が、アルミ蒸着された透湿防水シートからなることを特徴とする請求項６又は７に記載の屋根仕上構造。
【発明の詳細な説明】
【技術分野】
【０００１】
本発明は、施工性に優れ、夏場の小屋裏から室内への熱流入と、冬場の小屋裏から外気への熱流出とを抑え、さらには結露にも配慮した野地板及びこの野地板を使用した屋根仕上構造に関する発明である。
【背景技術】
【０００２】
一般に、夏期の日中は日射により屋根面が熱せられ、野地板からの放射熱で天井が暖められ、室温が上昇する。この放射熱は温度の４乗に比例するため、高温になった野地板からの放射エネルギーは高い。
【０００３】
そこで、従来、例えば特許文献１に示されるように、野地板の外気側を高反射させて太陽熱を吸収しないようにする技術や、特許文献２に示されるように、野地板にその施工後に小屋裏側から遮熱材を張るようにした技術が提案されている。
【特許文献１】特開２００７−１３８４０９号公報
【特許文献２】特開平１０−２８０５７７号公報
【発明の開示】
【発明が解決しようとする課題】
【０００４】
しかし、この特許文献１に示される技術では、空気層を設ける必要があり、そのために施工の手間がかかるものであった。
【０００５】
一方、特許文献２に示されるものでは、そのような特別な施工を必要とせずに、同様の効果が得られる。ところが、野地板の施工後に遮熱材を張る必要があり、やはり、この場合も、施工の手間がかかるといった問題があった。
【０００６】
本発明は斯かる点に鑑みてなされたもので、その目的は、施工性に優れ、夏場の日射による小屋裏温度の上昇を効果的に防止できるとともに、冬場の小屋裏から外気への熱流出を抑えることができる野地板及び屋根仕上構造が得られるようにすることにある。
【課題を解決するための手段】
【０００７】
上記の目的を達成すべく、この発明では、野地板の表面に低放射層を形成して、野地板自体の放射率を０．５以下とするようにした。
【０００８】
具体的には、請求項１の発明の野地板は、基材と、該基材の少なくとも一方の表面に設けられた低放射層とを備えていて、放射率が０．５以下であることを特徴とする。
【０００９】
この請求項１の発明では、野地板の低放射層により、その放射率が０．５以下であるので、夏場の日射による小屋裏温度の上昇を効果的に防止できるとともに、冬場の小屋裏から外気への熱流出を抑えることができる。
【００１０】
野地板の放射率は０．５よりも大きいと、上記夏場の小屋裏温度上昇の防止や冬場の外気への熱流出の抑制の効果を有効に得ることができないので、０．５以下とされている。
【００１１】
しかも、野地板自体に低放射層が設けられているので、通常の野地板と同様に施工するだけで上記効果を得ることができ、施工性が良好である。
【００１２】
請求項２の発明では、上記請求項１の野地板において、基材は、比重が０．４以上でかつ０．７以下の木質繊維板からなり、野地板全体の透湿抵抗は、ＪＩＳ  Ａ  １３２４（カップ法）に準拠した透湿試験において８．０×１０−３ｍ２・ｓ・Ｐａ／ｎｇ以下であることを特徴とする。
【００１３】
この請求項２の発明では、基材は比重０．４以上でかつ０．７以下の木質繊維板からなり、透湿抵抗が透湿試験において８．０×１０−３ｍ２・ｓ・Ｐａ／ｎｇ以下であるので、野地板の透湿性、調湿性を良好に確保して、小屋裏の結露を抑制することができる。
【００１４】
基材の比重は０．４未満であると、その強度が不足し、０．７を超えると、透湿性、調湿性が不足するので、０．４〜０．７とされる。また、透湿抵抗が８．０×１０−３ｍ２・ｓ・Ｐａ／ｎｇを越えても、透湿性、調湿性が低下する。
【００１５】
請求項３の発明では、請求項１の野地板において、その基材の表面が平滑化処理され、該平滑化処理された基材表面上に低放射塗料の塗装膜による低放射層が設けられていることを特徴とする。
【００１６】
この請求項３の発明では、平滑化処理された基材表面上に低放射塗料の塗装膜による低放射層が設けられているので、野地板の低放射性が向上し、その放射率を容易に０．４以下にすることができる。
【００１７】
請求項４の発明では、請求項１〜３のいずれか１つの野地板において、基材の表面にシーラー層が設けられ、該シーラー層上に低放射塗料の塗装膜による低放射層が設けられていることを特徴とする。
【００１８】
この請求項４の発明では、基材の表面のシーラー層上に低放射塗料の塗装膜による低放射層が設けられているので、高価な低放射塗料が基材中に浸透するのを防いで、基材表面で効果的に低放射層を形成することができる。
【００１９】
請求項５の発明では、請求項１又は２の野地板において、低放射層は、アルミ蒸着された透湿防水シートからなることを特徴とする。
【００２０】
この請求項５の発明では、０．１以下の極めて低い放射率を持つ野地板をも得ることが可能であり、透湿防水シートの性能により任意の低い放射率を選択することができる。
【００２１】
請求項６〜１０の発明は屋根仕上構造に係るものであり、請求項６の発明は、野地板上に、防水シートを介して屋根葺き材が施工された屋根仕上構造であって、上記野地板は、基材の少なくとも一方の表面に低放射層が設けられていて、放射率が０．５以下であることを特徴とする。
【００２２】
この請求項６の発明では、野地板上に、防水シートを介して屋根葺き材が施工された屋根仕上構造において、その野地板の放射率が低放射層によって０．５以下であるので、請求項１の発明と同様に、夏場の日射による小屋裏温度の上昇を効果的に防止できるとともに、冬場の小屋裏から外気への熱流出を抑えることができ、しかも、その施工性も良好である。
【００２３】
請求項７の発明では、請求項６に記載の屋根仕上構造において、野地板の基材は、比重が０．４以上でかつ０．７以下の木質繊維板からなり、野地板の透湿抵抗は、ＪＩＳ  Ａ  １３２４（カップ法）に準拠した透湿試験において８．０×１０−３ｍ２・ｓ・Ｐａ／ｎｇ以下であり、防水シートの透湿抵抗は、５．０×１０−４ｍ２・ｓ・Ｐａ／ｎｇ以下の透湿ルーフィングであることを特徴とする。
【００２４】
この請求項７の発明では、野地板の基材は比重が０．４以上でかつ０．７以下の木質繊維板からなり、その野地板の透湿抵抗が透湿試験において８．０×１０−３ｍ２・ｓ・Ｐａ／ｎｇ以下であり、防水シートの透湿抵抗は、５．０×１０−４ｍ２・ｓ・Ｐａ／ｎｇ以下の透湿ルーフィングであるので、請求項２の発明と同様に、野地板の透湿性、調湿性を良好に確保して、小屋裏の結露を抑制することができる。
【００２５】
請求項８の発明では、請求項６又は７の屋根仕上構造において、野地板の基材表面が平滑化処理され、該平滑化された基材の表面上に低放射塗料の塗装膜による低放射層が設けられていることを特徴とする。
【００２６】
この請求項８の発明では、野地板の平滑化処理された基材表面上に低放射塗料の塗装膜による低放射層が設けられているので、請求項３の発明と同様に、野地板の放射率が向上し、その放射率を容易に０．４以下にすることができる。
【００２７】
請求項９の発明では、請求項６〜８のいずれか１つの屋根仕上構造において、野地板の基材の表面にシーラー層が設けられ、上記シーラー層上に低放射塗料の塗装膜による低放射層が設けられていることを特徴とする。
【００２８】
この請求項９の発明では、野地板の基材表面のシーラー層上に低放射塗料の塗装膜による低放射層が設けられているので、請求項４の発明と同様に、高価な低放射塗料が基材中に浸透するのを防いで、基材表面で効果的に低放射層を形成することができる。
【００２９】
請求項１０の発明では、請求項６又は７の屋根仕上構造において、野地板の低放射層が、アルミ蒸着された透湿防水シートからなることを特徴とする。
【００３０】
この請求項１０の発明では、請求項５の発明と同様に、０．１以下の極めて低い放射率を持つ野地板も提供することが可能であり、透湿防水シートの性能により任意の低い放射率を選択することができる。
【発明の効果】
【００３１】
以上説明したように、請求項１及び６の発明によると、屋根仕上構造に施工される野地板において、その基材の少なくとも一方の表面に低放射層を設けて、放射率を０．５以下としたことにより、屋根仕上構造の施工性の向上を図りつつ、夏場の日射による小屋裏温度の上昇の防止、及び冬場の小屋裏から外気への熱流出の抑制を図り、延いては省エネエネルギー化を図ることができる。
【００３２】
請求項２及び７の発明によると、野地板の基材を比重０．４以上でかつ０．７以下の木質繊維板からなし、野地板全体の透湿抵抗を８．０×１０−３ｍ２・ｓ・Ｐａ／ｎｇ以下としたことにより、野地板の透湿性、調湿性を良好に確保して、小屋裏の結露を抑制することができる。
【００３３】
請求項３及び８の発明によると、野地板の基材表面を平滑化処理して、その平滑化処理された基材表面上に低放射塗料の塗装膜による低放射層を設けたことにより、野地板の放射率を向上させて、その放射率を容易に０．４以下にすることができる。
【００３４】
請求項４及び９の発明によると、野地板の基材表面にシーラー層を設け、そのシーラー層上に低放射塗料の塗装膜による低放射層を設けたことにより、高価な低放射塗料が基材中に浸透するのをシーラー層で防いで、基材表面で効果的に低放射層を形成することができる。
【００３５】
請求項５及び１０の発明によると、低放射層を、アルミ蒸着された透湿防水シートとしたことにより、０．１以下の極めて低い放射率を持つ野地板も提供でき、透湿防水シートの性能により任意の低い放射率を選択することができる。
【発明を実施するための最良の形態】
【００３６】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００３７】
図１は本発明の実施形態に係る屋根仕上構造を示し、この屋根仕上構造は、基本的に、通常一般の屋根仕上構造と同様に、垂木１に野地板３が固着され、その野地板３上に防水シート１０を介して屋根葺き材１１が施工されている。但し、野地板３と防水シート１０とが通常一般のものと異なる。
【００３８】
すなわち、上記野地板３は、図２に拡大して示すように、基材４と、この基材４の一方の表面に設けられた低放射層５とを備えていて、野地板３の放射率は０．５以下とされている。
【００３９】
（基材）
上記野地板３の基材４としては、合板、木質繊維板、パーティクルボード、木毛セメント板、ロックウール板、火山性ガラス質複層板等、様々な材料を用いることができるが、とりわけ、透湿性に優れた木質繊維板やロックウール繊維板が好適に用いられる。最も好適には比重０．４〜０．７程度の木質繊維板が用いられる。これは、強度に優れるとともに、透湿性・調湿性に優れるためである。
【００４０】
基材４の厚みとしては、上に人が乗って踏み抜かない程度の強度があればよい。具体的には、比重０．４程度の木質繊維板の場合は２４ｍｍ程度であり、比重０．６の木質繊維板の場合は１２ｍｍ程度である。比重０．７程度の木質繊維板の場合は９ｍｍ程度あればよい。
【００４１】
（低放射層）
上記低放射層５は、例えば水性ウレタン系塗料にアルミニウム顔料を均一散させた塗料等の低放射塗料を基材４表面に塗布して該低放射塗料の塗装膜による低放射塗装膜層を形成することにより設けられる。
【００４２】
具体的には、上記低放射塗料を基材４表面に塗布してその塗装膜からなる低放射層５を設ける場合、その塗布前に基材４表面を平滑化することにより、さらに低放射化を実現することができる。低放射性をさらに上げる（放射率の数値を下げる）ためには、低放射塗料の塗布量を増やせばよいが、その反面、高価な低放射塗料をたくさん使用するため、価格が高くなるだけでなく、透湿性能の悪化を招く。
【００４３】
別の例としては、透湿性能よりも放射率の低減（低放射性の向上）に重点を置き、室内の温度上昇を抑えるようにすることが可能である。具体的には、図３に示すように、基材４表面にシーラー層６を設け、その上に上記低放射塗料の塗装膜による低放射層５を設ける効率のよい方法がある。この場合、低放射塗料の基材４中への浸透を抑制することができるため、低放射塗料の塗布量が同一の場合、シーラー層６がない場合に比べると、より低放射化が可能である。
【００４４】
さらに、上記平滑化処理及びシーラー処理の双方を施すことにより、放射率を０．４以下、最も好ましくは０．１以下にすることができる。
【００４５】
その他の例として、低放射層５は、アルミ蒸着した低放射シート状物を基材４表面に貼着することにより設けてもよい。その場合、野地板３に透湿性を求めるときに効果的であり、例えば、この低放射シート状物として、多数の微小孔が設けられた透湿防水シートの表面にアルミが蒸着されたものが使用される。このことで、０．１以下の極めて低い放射率を持つ野地板３が得られるとともに、シートの性能により任意の放射率を選択することもできる。但し、シートの価格及びシートの基材４との積層一体化にかかる作業工賃を要するので、高価な野地板３となる。従って、コストの上昇を抑えるために薄膜化が図られるが、この場合、以下に示す平滑化処理を行った後にシートを積層一体化することにより、薄膜であっても表面平滑な低放射面となり、０．１以下のきわめて低い放射率を持つ野地板が得られる。
【００４６】
（平滑化処理）
上記の如く、基材４表面に平滑化処理を行うと、その基材４表面が均一な平面となり、その平面上に低放射塗装膜の低放射層５が設けられるため、野地板３の低放射性が向上して好ましい。こうして、野地板３の基材４表面を平滑化処理して、その平滑化された表面上に低放射塗装膜の低放射層５を設けることで、野地板３の放射率を容易に０．４以下にすることができる。
【００４７】
この平滑化処理は、ワイドベルトサンダーで行われるのが一般的であるが、基材４表面に水や樹脂を塗布し、基材４の表層のみを熱圧等により平滑化してもよい。また、基材４表面の凹凸を解消するために、フィラー充填したシーラー材により充填平滑化されてもよい。
【００４８】
しかし、透湿性を確保する場合は、ワイドベルトサンダーで面均一に研削する程度にするのがよい。低放射塗料の塗装膜による低放射層５を設けると、平滑化しない野地板３と比較して透湿性は劣るため、さらに高い透湿性が必要な野地板３の場合は、あえて平滑化処理は行わなくてもよい。
【００４９】
（シーラー層）
基材４表面には、上記のように必要に応じて適宜シーラー層６が設けられる。このシーラー層６は設けなくてもよいが、シーラー層６を強固に設けるほど、基材４表面の低放射塗料の塗装膜（低放射層５）の形成を効率的に行うことができる。シーラー層６により、高価な低放射塗料が基材４中に浸透するのを防ぎ、基材４表面に効果的に低放射層５を形成することができる。
【００５０】
一方、シーラー層６により野地板３の透湿性能の低下を招く。そのため、透湿性を有する屋根仕上構造を形成する場合は、透湿ルーフィング等と組み合わせ、シーラー層６の形成については、低放射化に支障のない範囲でできる限り簡便に済ませるのが好ましい。
【００５１】
シーラー層６となるシーラーの塗布方法としては、透湿性能を確保するために全面に均一塗布するのでなく、任意の部分（模様形状でもよい）にのみシーラーを塗布し、シーラーを塗布した部分のみの低放射化が他の部分よりも向上するようにすることにより、放射率の低減を実現しつつ、一定の透湿性能を確保する方法もある。
【００５２】
シーラー層６は、アクリル樹脂系塗料や下塗り用塗料により設けられる。シーラー層６によって基材４と低放射塗料塗装膜との間の密着性が確保され、低放射塗装膜を設けるための低放射塗料が基材４中に浸透するのを防ぐことができれば、シーラー層６としてはどのようなものでも使用することができる。さらに好適には、透湿性を有するシーラー塗料がよく、例えば水性エナメル塗料により設けられる。
【００５３】
（透湿性能）
野地板３の透湿性能は、ＪＩＳ  Ａ  １３２４（カップ法）に準拠した透湿試験において８．０×１０−３ｍ２・ｓ・Ｐａ／ｎｇ以下であることが望ましい。
【００５４】
上記のように基材４表面に対し、平滑化処理及びシーラー処理を施すことにより、野地板３の透湿性が落ちるため、所望の透湿性能を得る場合には、平滑化処理せずにシーラー処理を行い、この表面に低放射塗料の塗装膜で低放射層５を設けたり、平滑化処理した基材４上にシーラー処理をすることなく低放射塗料を塗布して低放射層５を設けたりする等の方法が取られる。これらの場合、シーラーや低放射塗料は、でき上がった野地板３が所望の透湿性能を得られるように塗布量、塗布方法が調整される。
【００５５】
その他、基材４に透湿防水低放射シート状物を積層してもよい。
【００５６】
（屋根仕上構造）
図１に示すように、本発明の実施形態に係る屋根仕上構造では、垂木１に上記野地板３が、その低放射層５を設けた側を室内側（下側）に向けて釘やネジで固着されている。さらに、この野地板３の表面（上面）に防水シート１０が載せられ、その上に屋根仕上材固定金物等を用いて屋根仕上材としての屋根葺き材１１が施工されている。
【００５７】
また、上記防水シート１０と屋根葺き材１１（屋根仕上材）との間に通気層が設けられてもよい。その場合、施工に手間がかかるが、通気及び遮熱の観点からさらに好ましい屋根仕上構造を得ることができる。但し、本発明においては、当該通気層がなくとも、夏季の小屋裏温度の上昇を防止することが可能である。
【００５８】
また、屋根葺き材１１の裏面と防水シート１０の通気層面（室外側）とが、アルミ薄膜又はアルミ蒸着等で低放射化されていてもよい。この場合、透湿性が求められるときには、アルミ箔において、水は通さないが湿気を通す多数の微小孔が設けられているのが好ましい。
【００５９】
また、上記防水シート１０は、その透湿抵抗が５．０×１０−４ｍ２・ｓ・Ｐａ／ｎｇ以下の透湿ルーフィングである。
【００６０】
したがって、この実施形態では、野地板３上に、防水シート１０を介して屋根葺き材１１が施工された屋根仕上構造において、その野地板３の基材４の一方の表面に低放射層５が設けられ、この低放射層５により野地板３の放射率が０．５以下であるので、夏場の日射による小屋裏温度の上昇を効果的に防止できるとともに、冬場の小屋裏から外気への熱流出を抑えることができる。
【００６１】
しかも、野地板３自体に低放射層５が設けられているので、通常一般の野地板と同様の施工をするだけで上記効果を得ることができ、施工性は良好となる。
【００６２】
また、野地板３の基材４が比重０．４以上でかつ０．７以下の木質繊維板からなり、その野地板３の透湿抵抗が透湿試験において８．０×１０−３ｍ２・ｓ・Ｐａ／ｎｇ以下であり、防水シート１０の透湿抵抗も、５．０×１０−４ｍ２・ｓ・Ｐａ／ｎｇ以下の透湿ルーフィングであるので、野地板３の透湿性、調湿性を良好に確保して、小屋裏の結露を抑制することができる。
【００６３】
（その他の実施形態）
尚、上記実施形態では、野地板３における基材４の一方の表面に低放射層５を形成しているが、基材４の表裏両方の側面にそれぞれ同様の低放射層を形成することもできる。
【実施例】
【００６４】
次に、具体的に実施した実施例について説明する。
（1）第１試験
（実施例１）
基材として比重０．５２、厚さ１２ｍｍの木質繊維板を使用し、この表面に、低放射塗料としてウレタン系樹脂にアルミニウム顔料を均一分散させたアルミ塗料を１００ｇ／ｍ２塗布して低放射層を設け、片面が放射率０．４８に低放射化された野地板を得た。
【００６５】
（実施例２）
基材として比重０．５２、厚さ１２ｍｍの木質繊維板を使用し、この木質繊維板の表面をワイドベルトサンダーで＃８０、＃８０、＃８０番手で表面研削を行い、表面平滑化した。この表面にウレタン系樹脂にアルミニウム顔料を均一分散させたアルミ塗料を塗布し、片面が放射率０．３８に低放射化された野地板を得た。
【００６６】
（実施例３）
基材として比重０．５２、厚さ１２ｍｍの木質繊維板を使用し、この表面にアクリル系クリアー塗料を１００ｇ／ｍ２塗布するシーラー処理を行い、この表面に、ウレタン系樹脂にアルミニウム顔料を均一分散させたアルミ塗料（低放射塗料）を１００ｇ／ｍ２塗布し、片面が放射率０．３９に低放射化された野地板を得た。
【００６７】
（実施例４）
基材として比重０．５２、厚さ１２ｍｍの木質繊維板を使用し、この木質繊維板の表面をワイドベルトサンダーで＃８０、＃８０、＃８０番手で表面研削を行い、表面平滑化した。この表面にアクリル系クリアー塗料を１００ｇ／ｍ２塗布するシーラー処理を行い、この表面に、ウレタン系樹脂にアルミニウム顔料を均一分散させたアルミ塗料（低放射塗料）を１００ｇ／ｍ２塗布し、片面が放射率０．３５に低放射化された野地板を得た。
【００６８】
（実施例５）
実施例１の野地板において、木質繊維板に代えて１２ｍｍの針葉樹合板を使用し、放射率０．４２に低放射化された野地板を得た。
【００６９】
（比較例１）
基材として比重０．５２、厚さ１２ｍｍの木質繊維板をそのまま使用した（表面に低放射層なし）。
【００７０】
（比較例２）
基材として比重０．４７、厚さ１２ｍｍの針葉樹合板をそのまま使用した（表面に低放射層なし）。
【００７１】
こうして得られた野地板を使用し、次に示す構成の試験箱を作製した。この試験箱の室内の大きさは、約１ｍ×約１ｍ×約１ｍである。
【００７２】
床構成：室外側から９ｍｍ合板、３０ｍｍ押出法ポリスチレンフォーム１種ｂ
壁構成：室外側から３０ｍｍ押出法ポリスチレンフォーム１種ｂ、９ｍｍ合板
天井構成：小屋裏側から３０ｍｍ押出法ポリスチレンフォーム３種ｂ、９ｍｍ合板
屋根構成：室外側から、屋根葺き材を想定した厚さ９ｍｍのタイル、アスファルトルーフィング、実施例又は比較例による野地板（実施例の野地板は低放射層の面を室内側に向けて使用）を順に配置
そして、屋根仕上材（タイル）の表面温度が８０℃になるように赤外線ストーブで６時間かけて加熱し、その後に加熱を停止して４時間経過させ、その間の小屋裏温度を測定した。その結果を図４に示す。
【００７３】
この図４について考察すると、基材表面に低放射層が設けられた実施例１〜４の野地板を使用した場合、比較例に比べ１〜６℃程度小屋裏温度が低く、特に基材表面に平滑化処理した実施例２，４が顕著であった。このことから、本願発明に係る野地板が有効であることが判る。
（2）第２試験
（実施例６）
基材として比重０．５２、厚さ１２ｍｍの木質繊維板を使用し、この表面に、低放射塗料としてウレタン系樹脂にアルミニウム顔料を均一分散させたアルミ塗料を１００ｇ／ｍ２塗布して低放射層を設け、片面が放射率０．４８に低放射化された野地板を得た。
【００７４】
（比較例３）
基材として比重０．５２、厚さ１２ｍｍの木質繊維板をそのまま使用した（表面に低放射層なし）。
【００７５】
（比較例４）
基材として比重０．４７、厚さ１２ｍｍの針葉樹合板をそのまま使用した（表面に低放射層なし）。
【００７６】
こうして得られた実施例及び比較例の野地板を使用し、次世代省エネ基準に適合した基準で、試験家屋を建設した。その室内の大きさは、約１ｍ×約１ｍ×約１ｍである。
【００７７】
床構成：室外側から６０ｍｍ押出法ポリスチレンフォーム３種ｂ、１２ｍｍ合板
壁構成：室外側から５０ｍｍ押出法ポリスチレンフォーム３種ｂ、９ｍｍ無機板（大建工業（株）商品名「ダイライトＭＳ」）
天井構成：小屋裏側からグラスウール１０Ｋ２００ｍｍ、９ｍｍ合板
屋根構成：室外側から、スレート屋根葺き材、アスファルトルーフィング、実施例又は比較例による野地板（実施例の野地板は低放射層の面を室内側に向けて使用）を順に配置
そして、１日（午前６時から午後６時まで）の変動を考慮し、ピークが３４．３℃になるように外気温度を変動させ、屋根仕上材表面温度はピークで６３℃になるよう赤外線ストーブで加熱し、その間の小屋裏温度を測定した。その結果を図５に示す。
【００７８】
この図５について考察すると、基材表面に低放射層が設けられた実施例６の野地板を使用した場合、比較例に比べ小屋裏温度の変動が抑えられている。このことから、本願発明に係る野地板が有効であることが判る。
【産業上の利用可能性】
【００７９】
本発明は、屋根仕上構造の施工性の向上を図り、夏場の日射による小屋裏温度の上昇及び冬場の小屋裏から外気への熱流出を抑制できるので、極めて有用で産業上の利用可能性が高い。
【図面の簡単な説明】
【００８０】
【図１】図１は、本発明の実施形態に係る屋根仕上構造を示す概略図である。
【図２】図２は、野地板の拡大断面図である。
【図３】図３は、基材表面にシーラー層が設けられた野地板の拡大断面図である。
【図４】図４は、第１試験による小屋裏温度の変化を示す図である。
【図５】図５は、第２試験による小屋裏温度の変化を示す図である。
【符号の説明】
【００８１】
３  野地板
４  基材
５  低放射層
６  シーラー層
１０  防水シート
１１  屋根葺き材
【図１】
2010180590.tif 000003
【図２】
2010180590.tif 000004
【図３】
2010180590.tif 000005
【図４】
2010180590.tif 000006
【図５】
2010180590.tif 000007